(57)【要約】【課題】  溶出物による問題などがなく安全性に優れ、さらに耐変色性、耐熱性、耐薬品性に優れたポリ塩化ビニル樹脂組成物からなり放射線滅菌された医療用具（チューブなど）を提供する。【解決手段】塩化ビニル樹脂１００重量部に対して、可塑剤としてトリ−２−エチルヘキシルトリメリテートが３０〜２００重量部、安定剤としてステアリン酸カルシウムとステアリン酸亜鉛との混合物が０．０１〜２．００重量部、及び、酸化マグネシウムと酸化亜鉛との少なくとも一方を含む塩基性酸化物が０．０１〜１．０重量部、配合されたポリ塩化ビニル樹脂組成物からなる放射線滅菌された医療用具である。【選択図】図１
2006239026.tif 000002
【特許請求の範囲】
【請求項１】
塩化ビニル樹脂１００重量部に対して、トリ−２−エチルヘキシルトリメリテートが３０〜２００重量部、ステアリン酸カルシウムとステアリン酸亜鉛との混合物が０．０１〜２．００重量部、及び、酸化マグネシウムと酸化亜鉛との少なくとも一方を含む塩基性酸化物が０．０１〜１．０重量部、配合されたポリ塩化ビニル樹脂組成物からなり、放射線滅菌されている医療用具。
【請求項２】
前記塩基性酸化物に、前記酸化亜鉛が０．０５〜１．０重量部配合されている請求項１に記載の医療用具。
【請求項３】
前記酸化亜鉛の平均粒径が０．０１〜２．０マイクロメーターである請求項１及び２に記載の医療用具。
【請求項４】
前記医療用具が、液体を保管、搬送することを目的とする請求項１乃至３に記載の医療用具。
【請求項５】
前記医療用具が、輸液用チューブである請求項１乃至４に記載の医療用具。
【発明の詳細な説明】
【技術分野】
【０００１】
軟質ポリ塩化ビニル樹脂組成物からなり、放射線滅菌されることを特徴とする医療用器具に関する。
【背景技術】
【０００２】
医療用材料として軟質ポリ塩化ビニル樹脂が広く使用されている。従来、医療用の軟質ポリ塩化ビニル樹脂組成物は、ポリ塩化ビニル樹脂に、可塑剤、エポキシ化大豆油（加工助剤）、金属石鹸（安定剤）等を配合している。
【０００３】
可塑剤としては、コスト、衛生性等から、ジ−２−エチルヘキシルフタレート（ＤＥＨＰ）が多く使用されている。しかし、近年、ＤＥＨＰの精巣毒性が指摘されており、医療用器具を使用時にＤＥＨＰが溶出した際の安全性の低下が問題となっている。その為、非溶出性の可塑剤としてトリメリット酸エステルを使用した軟質ポリ塩化ビニル樹脂組成物が提案されている（例えば、特許文献１参照）。その中でもＴＥＨＴＭは、ＤＥＨＰより溶出しにくく、精巣毒性も低いことから、ＤＥＨＰに代わる可塑剤として採用されている。金属石鹸としては、医療用材料としての安全性、実績の面から、ステアリン酸カルシウム、ステアリン酸亜鉛の混合物が使用されている。
【０００４】
また、医療用具は滅菌されて使用されるが、滅菌方法としては放射線滅菌、エチレンオキサイドガス滅菌、高圧蒸気滅菌が一般的に採用されている。その中でも放射線滅菌は、エチレンオキサイド滅菌のようにエチレンオキサイドガスの残留の心配がなく、高圧蒸気滅菌のように医療器具が高温に晒されることがない為、衛生的で医療材料にダメージの小さい優れた滅菌方法として採用されている。放射線滅菌としてはガンマ線滅菌、電子線滅菌があるが、最近は、放射性廃棄物の処理の問題が発生しない電子線滅菌が増えてきている。しかし、軟質ポリ塩化ビニル樹脂組成物で作られた医療用具を放射線滅菌すると、放射線照射によって軟質ポリ塩化ビニル樹脂組成物、及びその添加剤が劣化、変性する為、安全性の低下、着色の促進等の不具合が発生する為、放射線滅菌に適した軟質ポリ塩化ビニル樹脂組成物が提案されている。
【０００５】
例えば、安全性の低下が少ない軟質ポリ塩化ビニル樹脂組成物が提案されている（例えば、特許文献２〜４参照）。より具体的には、可塑剤にフタル酸エステルを用いた軟質ポリ塩化ビニル樹脂組成物に酸化マグネシウム、酸化カルシウム、酸化亜鉛から選ばれた１種以上の塩基性酸化物を添加することで溶出物試験、溶血性試験、細胞毒性試験での安全性の低下を抑制する放射線滅菌可能な軟質ポリ塩化ビニル樹脂組成物が開示されている。しかし塩基性酸化物には、放射線滅菌後の着色を促進したり、熱安定性の低下、透明性の低下を引き起こすものがあり、放射線滅菌される医療用具として不適であった。
【０００６】
また放射線滅菌後の着色を抑制する為、有機系安定剤を添加した軟質ポリ塩化ビニル樹脂組成物も提案されている（例えば、特許文献５参照）。しかし放射線滅菌後の着色抑制の効果は不十分であり、また添加した有機系安定剤が溶出した時の安全性の低下も危惧される等、放射線滅菌される医療用具として不適であった。
【０００７】
さらに輸液用チューブ等の薬剤を保存、搬送する医療用具として使用する場合、耐薬品性が求められる。具体的には、塩ビの分解で生成する塩酸と、安定剤（ステアリン酸亜鉛、又はステアリン酸カルシウム）が反応しステアリン酸が生成するが、生成したステアリン酸が、チューブ内側にブリード、特定の薬剤と反応して、不溶物を析出する問題が発生する。特に可塑剤にＴＥＨＴＭを使用した場合、ＤＥＨＰより耐薬品性が低下しやすい。これはＴＥＨＴＭがＤＥＨＰより、ステアリン酸との相溶性が悪く、ステアリン酸がチューブ内側にブリードし易い為と考えられる。
【０００８】
これまで検討されている軟質ポリ塩化ビニル樹脂組成物（特許文献１〜５）では、上記の耐薬品性を満足するものはなかった。特に可塑剤としてＴＥＨＴＭを使用した場合、耐薬品性の低下は顕著であった。以上より、更なる耐薬品性の改善が求められていた。
【０００９】
【特許文献１】特開昭６０−１１５６４０号公報
【特許文献２】特公昭６１−４６４９２号公報
【特許文献３】特公昭６１−４６４９２号公報
【特許文献４】特公昭６２−５５４２８号公報
【特許文献５】特公平２−３９２６２号公報
【発明の開示】
【発明が解決しようとする課題】
【００１０】
本発明は、溶出物による問題などがなく医療用具としての安全性に優れ、さらに耐変色性、耐熱性、耐薬品性に優れた軟質ポリ塩化ビニル樹脂組成物からなり放射線滅菌された医療用具を提供する。
【課題を解決するための手段】
【００１１】
上記の課題は、以下の本発明より達成される。
【００１２】
（１）本発明は、塩化ビニル樹脂１００重量部に対して、可塑剤としてトリ−２−エチルヘキシルトリメリテートが３０〜２００重量部、安定剤としてステアリン酸カルシウムとステアリン酸亜鉛との混合物が０．０１〜２．００重量部、及び、酸化マグネシウムと酸化亜鉛との少なくとも一方を含む塩基性酸化物が０．０１〜１．０重量部、配合されたポリ塩化ビニル樹脂組成物からなり、放射線滅菌されている医療用具である。
【００１３】
（２）本発明は、前記塩基性酸化物に、前記酸化亜鉛が０．０５〜１．０重量部配合された上記に記載の医療用具である。
【００１４】
（３）本発明は、前記酸化亜鉛の平均粒径が０．０１〜２．０マイクロメーターである上記（１）及び（２）に記載の医療用具である。
【００１５】
（４）本発明は、前記放射線滅菌が電子線滅菌である（１）乃至（３）に記載の医療用具である。
【００１６】
（５）本発明は、前記放射線滅菌がガンマ線滅菌である上記（１）乃至（４）に記載の医療用具である。
【００１７】
（６）本発明は、前記医療用具が、液体を保管、搬送することを目的とする上記（１）乃至（５）に記載の医療用具である。
【００１８】
（７）本発明は、前記医療用具が、輸液用チューブである上記（１）乃至（６）に記載の医療用具である。
【発明の効果】
【００１９】
本発明によって、溶出物による問題などがなく医療用具としての安全性に優れ、さらに耐変色性、耐熱性、耐薬品性に優れた、軟質ポリ塩化ビニル樹脂組成物からなり放射線滅菌された医療器具を提供することができる。
【発明を実施するための最良の形態】
【００２０】
本発明の医療用具は、塩化ビニル樹脂に対して、可塑剤としてトリ−２−エチルヘキシルトリメリテート（以下、「ＴＥＨＴＭ」と称する。）、ステアリン酸カルシウムとステアリン酸亜鉛との混合物からなる安定剤、及び、酸化マグネシウムと酸化亜鉛との少なくとも一方を含む塩基性酸化物を配合してなるポリ塩化ビニル樹脂組成物から構成され、放射線滅菌されていることを特徴とするものである。
【００２１】
塩化ビニル樹脂としては、重合度５００〜５０００のポリ塩化ビニルが好ましく、重合度７００〜４０００のポリ塩化ビニルがより好ましい。
【００２２】
可塑剤としては、生殖毒性が少なく、かつ非溶出性であるＴＥＨＴＭが配合される。ＴＥＨＴＭの配合量は塩化ビニル樹脂１００重量部に対して、３０〜２００重量部が好ましい。特に、本発明の医療用具が、薬剤や血液などの液体搬送用のチューブである場合には、ＴＥＨＴＭの配合量は塩化ビニル樹脂１００重量部に対して、５０〜１５０重量部であることがより好ましい。ＴＥＨＴＭの配合量が少ないと柔軟性が不足し、液体搬送用のチューブとして不適であり、また、多すぎると弾性が不足し、折れやすくなるなどの不具合を生じるためである。
【００２３】
安定剤としてのステアリン酸カルシウムとステアリン酸亜鉛との混合物の配合量は、塩化ビニル樹脂１００重量部に対して、０．０１〜２．００重量部であることが好ましい。この配合量が多すぎると、ポリ塩化ビニル樹脂組成物の透明性が著しく低下し、配合量が少なすぎると、耐熱性、耐変色性が低下するためである。また、ステアリン酸カルシウムとステアリン酸亜鉛の重量比は、ステアリン酸カルシウム／ステアリン酸亜鉛＝０．１〜５が好ましい。ステアリン酸カルシウムが多すぎると放射線滅菌後の変色が激しくなり、またステアリン酸亜鉛が多くなりすぎると耐熱性が低下するためである。
【００２４】
酸化マグネシウムと酸化亜鉛との少なくとも一方を含む塩基性酸化物の配合量は、塩化ビニル樹脂１００重量部に対して、０．０１〜１．０重量部であることが好ましい。この配合量が多すぎると塩化ビニル樹脂に均一分散できずに透明性が低下し、少なすぎると耐薬品性が得られないためである。
【００２５】
なお、塩基性酸化物は、酸化亜鉛を含むものが好ましく、その配合量は塩化ビニル樹脂１００重量部に対して、０．０５〜１．０重量部、好ましくは０．０５〜０．３重量部である。
【００２６】
また、塩基性酸化物として、酸化カルシウムを配合しても良く、その配合量は塩化ビニル樹脂１００重量部に対して、０．０１〜１．０重量部、好ましくは０．０５〜１．０重量部、より好ましくは０．０５〜０．３重量部である。
【００２７】
酸化マグネシウム、酸化カルシウムの配合量が多くなりすぎると、放射線滅菌後の耐変色性が低下し、また酸化亜鉛の配合量が多くなりすぎると耐熱性が低下する為、医療用具として好ましくない。
【００２８】
塩基性酸化物の平均粒径は、配合前の状態で、０．０１〜２マイクロメーターであることが好ましく、より好ましくは０．０１〜０．６マイクロメーターである。平均粒径が大きいと、樹脂への分散性が低下する為、透明性や機械強度などの低下が危惧される。また、塩基酸化物は、樹脂への分散性を高めるためにシロキサン変性などの表面処理を施してあっても良い。表面処理の有無、種類は、本発明の目的を達成でき、ポリ塩化ビニル樹脂組成物本来の特性を損なわない限り、特に制限されない。
【００２９】
本発明の医療用具は、ポリ塩化ビニル樹脂組成物に、さらに他の任意成分を配合させることもできる。これら任意成分とは、例えばフェノール系酸化防止剤、イオウ系酸化防止剤、リン系酸化防止剤、紫外線吸収剤、ヒンダードアミン系光安定剤、酸中和剤、可塑剤、滑剤、顔料、アンチブロッキング剤、金属不活性化剤、界面活性剤、帯電防止剤、加工助剤等が挙げられる。これら添加剤の配合は、本発明の目的を達成でき、本来の特性を損なわない限り、特に制限されるものではない。
【００３０】
上記フェノール系酸化防止剤の具体例としては、２，６−ジ−ｔ−ブチル−４−メチルフェノール、オクタデシル−３−（３，５−ジ−ｔ−ブチル−４−ヒドロキシフェニル）プロピオネート、ペンタエリスリトールテトラキス［３−（３，５−ジ−ｔ−ブチル−４−ヒドロキシフェニル）プロピオネート］、４，４'−ブチリデンビス（３−メチル−６−ｔ−ブチルフェノール）、エチレンビス（オキシエチレン）ビス［３−（５−ｔ−ブチル−４−ヒドロキシ−ｍ−トリル）プロピオネート］、４，４'−チオビス（３−メチル−６−ｔ−ブチルフェノール）、１，３，５−トリメチル−２，４，６−トリス（３，５−ジ−ｔ−ブチル−４−ヒドロキシベンジル）ベンゼン、１，３，５−トリス（４−ｔ−ブチル−３−ヒドロキシ−２，６−ジメチルベンジル）イソシアヌレート、３，９−ビス−｛２−［３−（３−ｔ−ブチル−４−ヒドロキシ−５−メチルフェニル）プロピオニルオキシ］−１，１−ジメチルエチル｝−２，４，８，１０−テトラオキサスピロ［５，５］ウンデカン、トリス−（３，５−ジ−ｔ−ブチル−４−ヒドロキシベンジル）イソシアヌレート、２，２'−メチレンビス（４−メチル−６−シクロヘキシルフェノール）、２，２'−ジヒドロキシ−３，３'−ジ（α−メチルシクロヘキシル）−５，５'−ジメチルジフェニルメタン、２−［１−（２−ヒドロキシ−３，５−ジ−ｔ−ペンチルフェニル）エチル］−４，６−ジ−ｔ−ペンチルフェニルアクリレート、２−ｔ−ブチル−６−（３−ｔ−ブチル−２−ヒドロキシ−５−メチルベンジル）−４−メチルフェニルアクリレート等が挙げられる。
【００３１】
上記イオウ系酸化防止剤の具体例としては、ジラウリル−３，３−チオプロピオネート、ジミリスチル−３，３'−チオジプロピオネート、ジステアリ−３，３−チオジプロピオネート、ペンタエリスリトールテトラキス（３−ラウリルチオプロピオネート）、ジトリデシル−３，３'−チオジプロピオネート、１，３，５−トリス−β−ステアリルチオプロピオニルオキシエチルイソシアヌレート等が挙げられる。
【００３２】
上記リン系酸化防止剤の具体例としては、トリス（ノニルフェニル）ホスファイト、トリス（２，４−ジ−ｔ−ブチルフェニル）ホスファイト、ジステアリルペンタエリスリトールジホスファイト、ビス（２，４−ジ−ｔ−ブチルフェニル）ペンタエリスリトールジホスファイト、ビス（２，４−ジ−ｔ−ブチル−６−メチルフェニル）ペンタエリスリトールジホスファイト、ビス（２，６−ジ−ｔ−ブチル−４−メチルフェニル）ペンタエリスリトールジジホスファイト、ビス（２，４−ジクミルフェニル）ペンタエリスリトールジホスファイト、テトラキス（２，４−ジ−ｔ−ブチルフェニル）−４，４−ジフェニレンジホスホナイト、２，２'−メチレンビス（４，６−ジ−ｔ−ブチルフェニル）２エチルヘキシルホスファイト、２，２−エチリデンビス（４，６−ジ−ｔ−ブチルフェニル）フルオロホスファイト、ビス（２，４−ジ−ｔ−ブチル−６−メチルフェニル）エチルホスファイト、２−（２，４，６−トリ−ｔ−ブチルフェニル）−５−エチル−５−ブチル−１，３，２−オキサホスホリナン、２，２'，２'−ニトリロトリエチル−トリス（３，３，５，５'−テトラ−ｔ−ブチル−１，１−ビフェニル−２，２'−ジイル）ホスファイト、２，４，８，１０−テトラ−ｔ−ブチル−６−［３−（３−メチル−４−ヒドロキシ−５−ｔ−ブチルフェニル）プロポキシ］ジベンゾ［ｄ，ｆ］［１，３，２］ジオキサホスフェピン、テトラキス（２，４−ジ−ｔ−ブチル−５−メチルフェニル）４，４'−ビフェニレン−ジホスフォナイト等が挙げられる。
【００３３】
上記紫外線吸収剤の具体例としては、２−（２−ヒドロキシ−５−メチルフェニル）ベンゾトリアゾール、２−［２−ヒドロキシ−３，５−ビス（α，α−ジメチルベンジル）フェニル］ベンゾトリアゾール、２−（２−ヒドロキシ−３−ｔ−ブチル−５−メチルフェニル）−５−クロロベンゾトリアゾール、２−（２−ヒドロキシ−３，５−ジ−ｔ−ブチルフェニル）−５−クロロベンゾトリアゾール、２−（２−ヒドロキシ−３，５−ジ−ｔ−ブチルフェニル）ベンゾトリアゾール、２−（２−ヒドロキシ−３，５−ジ−ｔ−アミルフェニル）ベンゾトリアゾ−ル、２−（２−ヒドロキシ−５−ｔ−オクチルフェニル）ベンゾトリアゾール、２−（２−ヒドロキシ−オクトキシフェニル）ベンゾトリアゾ−ル、２，２'−メチレンビス［６−（２Ｈ−ベンゾトリアゾール−２−イル）−４−（１，１，３，３−テトラメチルブチル）フェノール］、２−ヒドロキシ−４−オクトキシベンゾフェノン、２−ヒドロキシ−４−メトキシベンゾフェノン、２，４−ジヒドロキシベンゾフェノン、２，２'，４，４'−テトラヒドロキシベンゾフェノン、２−［４，６−ビス（２，４−ジメチルフェニル）−１，３，５−トリアジン−２−イル］−５−（オクチルオキシ）フェノール、２−（４，６−ジフェニル−１，３，５−トリアジン−２−イル）−５−（ヘキシルオキシ）フェノール、２，４−ジ−ｔ−ブチルフェニル３，５−ジ−ｔ−ブチル−４−ヒドロキシベンゾエート、ｎ−ヘキサデシル３，５−ジ−ｔ−ブチル−４−ヒドロキシベンゾエート等が挙げられる。
【００３４】
上記ヒンダードアミン系光安定剤の具体例としては、ビス（２，２，６，６−テトラメチル−４−ピペリジル）セバケート、ビス（１，２，２，６，６−ペンタメチル−４−ピペリジル）セバケート及びメチル１，２，２，６，６−ペンタメチル−４−ピペリジルセバケート（混合物）、ビス（１，２，２，６，６−ペンタメチル−４−ピペリジル）［［３，５−ビス（１，１−ジメチルエチル）−４−ヒドリキシフェニル］メチル］ブチルマロネート、デカン二酸ビス（２，２，６，６−テトラメチル−１（オクチルオキシ）−４−ピペリジル）エステル及び１，１−ジメチルエチルヒドロペルオキシドとオクタンの反応生成物、４−ベンゾイルオキシ−２，２，６，６−テトラメチルピペリジン、２，２，６，６−テトラメチル−４−ピペリジノールと高級脂肪酸のエステル混合物、テトラキス（２，２，６，６−テトラメチル−４−ピペリジル）−１，２，３，４−ブタンテトラカルボキシレート、テトラキス（１，２，２，６，６−ペンタメチル−４−ピペリジル）−１，２，３，４−ブタンテトラカルボキシレート、コハク酸ジメチルと４−ヒドロキシ−２，２，６，６−テトラメチル−１−ピペリジンエタノールの重縮合物、ポリ［｛（６−（１，１，３，３−テトラメチルブチル）アミノ−１，３，５−トリアジン−２，４−ジイル）｛（２，２，６，６−テトラメチル−４−ピペリジル）イミノ｝ヘキサメチレン｛（２，２，６，６−テトラメチル−４−ピペリジル）イミノ｝｝、ジブチルアミン・１，３，５−トリアジン・Ｎ，Ｎ'−ビス（２，２，６，６−テトラメチル−４−ピペリジル−１，６−ヘキサメチレンジアミンとＮ−（２，２，６，６−テトラメチル−４−ピペリジル）ブチルアミンの重縮合物、Ｎ，Ｎ'，Ｎ''，Ｎ'''−テトラキス−（４，６−ビス−（ブチル−（Ｎ−メチル−２，２，６，６−テトラメチルピペリジン−４−イル）アミノ）−トリアジン−２−イル）−４，７−ジアザデカン−１，１０−ジアミン等が挙げられる。
【００３５】
上記酸中和剤としては、炭酸カルシウム、炭酸マグネシウム、水酸化カルシウム、水酸化マグネシウム、水酸化アルミニウム、炭酸水素ナトリウム、珪酸アルミニウム、珪酸マグネシウム、ハイドロタルサイト等が挙げられる。
【００３６】
上記滑剤の具体例としては、シリコーン、流動パラフィン、バラフィンワックス、ステアリン酸金属やラウリン酸金属塩などの脂肪酸金属塩、脂肪酸アミド類、脂肪酸ワックス、高級脂肪酸ワックス等が挙げられる。
【００３７】
上記界面活性剤の具体例としては、グリセリンモノステアレート、グリセリンモノラウレート、グリセリンモノオレート、グリセリンモノパルミテートなどのグリセリンの脂肪酸エステル。プロピレングリコールモノラウレート、プロピレングリコールモノステアレート、プロピレングリコールモノオレート、プロピレングリコールモノパルミテートなどのプロピレングリコールの脂肪酸エステル。ソルビタンルモノラウレート、ソルビタンルモノステアレート、ソルビタンルモノオレート、ソルビタンルモノルパルミテートなどのソルビタンの脂肪酸エステル等が挙げられる。
【００３８】
上記任意成分は、１種又は２種以上組み合わせて、ポリ塩化ビニル樹脂組成物に含有させても良い。
【００３９】
本発明の医療用具は、ポリ塩化ビニル樹脂組成物を、通常の熱可塑性樹脂についての成形法（例えば押出成形、インフレーション成形、ブロー成形、射出成形、注型成形、加圧成形など）により、容易に所望の形状に成形することによって得ることができ、さらに、熱シール、高周波シール、溶剤接着等で成形品の二次加工することによっても得ることができる。具体的には、ポリ塩化ビニル樹脂組成物を、押出成形することによって、薬剤や血液などの液体搬送用として好適なチューブを得ることができる。また、このチューブに点滴筒、コネクター、びん針を接続することによって輸液セットを得ることができる。
【００４０】
本発明の医療用具は、放射線滅菌されたものである。放射線滅菌の方法は、電子線滅菌、ガンマ線滅菌のどちらでも好適である。放射線滅菌の線量は５〜５０ｋＧｙであることが好ましく、より好ましくは、１０〜４０ｋＧｙである。放射線量が多すぎると材料劣化に進行し、少なすぎると滅菌が不十分で医療用具として使用できないためである。
【実施例】
【００４１】
以下、本発明を実施例によりさらに具体的に説明するが、本発明は実施例によって限定されるものではない。
【００４２】
表１〜５の組成表に示す各実施例及び各比較例に記載の材料をヘンシェルミキサーで均一分散させ、得られたパウダー状の原料を二軸押出機にて混練し、ポリ塩化ビニル樹脂組成物のペレットを得た。得られたペレットを押出成形によって、内径２．１ｍｍ、外形３．３ｍｍの医療用チューブを得た。
【００４３】
また、得られたチューブに点滴筒やコネクターなどを接続し、図１に示す輸液セットを作製した。ここで、チューブの長さは１１５０ｍｍであり、びん針及び点滴筒はポリプロピレン、ゴム管はイソプレンゴム、コネクターはポリカーボネートで、それぞれ構成される。
【００４４】
得られたチューブ及び輸液セットを電子線滅菌し、本発明に係る医療用具（実施例）、および比較例の医療用具を得た。なお、滅菌線量は３０ｋＧｙとした。得られた各実施例及び各比較例を用いて以下の試験を実施した。
【００４５】
【表１】
2006239026.tif 000003
【００４６】
【表２】
2006239026.tif 000004
【００４７】
【表３】
2006239026.tif 000005
【００４８】
【表４】
2006239026.tif 000006
【００４９】
【表５】
2006239026.tif 000007
【００５０】
各実施例及び各比較例で使用する、塩化ビニル樹脂、可塑剤、加工助剤、安定剤、塩基性酸化物は、以下のものを使用した。
【００５１】
塩化ビニル樹脂としては、塩ビレジン，重合度１３００（カネカ製Ｓ−１００３）を使用した。
【００５２】
可塑剤としては、トリ−２−エチルヘキシルトリメリテート（ジェイプラス製ＴＯＴＭ−ＮＢ）（表中「ＴＥＨＴＭ」とする。）、ジ−２−エチルヘキシルフタレート（ジェイプラス製ＤＥＨＰ）（表中「ＤＥＨＰ」とする。）を使用した。
【００５３】
加工助剤としては、エポキシ化大豆油（旭電化製Ｏ−Ｐ１３０Ｐ）（表中「ＥＳＢＯ」とする。）を使用した。
【００５４】
安定剤としては、ステアリン酸カルシウム（堺化学製）（表中「Ｓｔ−Ｃａ」とする。）、ステアリン酸亜鉛（堺化学製）（表中「Ｓｔ−Ｚｎ」とする。）を使用した。
【００５５】
塩基性酸化物としては、酸化マグネシウム（協和科学社製、商品名キョウワマグ３０）（表中「ＭｇＯ」とする。）、酸化亜鉛（粒径０．０１マイクロメーター）（堺化学製、商品名：ＮＡＮＯＦＩＮＥ−７５）（表中「ＺｎＯ−１」とする。）、酸化亜鉛（粒径０．６０マイクロメーター）（堺化学製、商品名：日本薬局方酸化亜鉛）（表中「ＺｎＯ−２」とする。）、酸化亜鉛（粒径２．０マイクロメーター）（堺化学製、商品名：ＬＰＺＩＮＣ−２）（表中「ＺｎＯ−３」とする。）、酸化亜鉛（粒径５．０マイクロメーター）（堺化学製、商品名：ＬＰＺＩＮＣ−５）（表中「ＺｎＯ−４」とする。）、酸化カルシウム（関東化学製）（表中「ＣａＯ」とする。）を使用した。
【００５６】
酸中和剤としては、炭酸カルシウム（丸尾カルシウム製）（表中「ＣａＣＯ３」とする。）、水酸化マグネシウム（協和化学工業製、商品名：キョーワスイマグＦ）（表中「Ｍｇ（ＯＨ）２」とする。）、ハイドロタルサイト（協和化学工業製、商品名：ＤＨＴ−４Ａ）（表中「ＤＨＴ」とする。）を使用した。
【００５７】
（１）耐熱性試験
各実施例及び各比較例の医療用具（チューブ）を、温度１８０度に設定したオーブンに入れ、炭化（黒色化）するまでの時間を測定した。結果を表６〜１０に示す。
【００５８】
（２）耐変色性試験
各実施例及び各比較例の医療用具（輸液セット）（得られた直後（滅菌直後）のものを使用）を、温度６０度下１週間の加温経時変化試験を行い、加温経時変化試験前後のＹＩ値を測定し、その差をΔＹＩ値として求めた。ＹＩ値の測定には、色差計（東京電色社製）を使用した。結果を表６〜１０に示す。
【００５９】
（３）耐薬品性試験
各実施例及び各比較例の医療用具（輸液セット）に、注射用アシクロビル（グラクソ・スミスクライン製、商品名：点滴静注用ゾビラックス）２５０ｍｇを生理食塩水１００ｍｌに溶解させた試験液を充填し、室温にて２４時間放置した後、試験液を取り出し、試験液の外観を目視で確認した。判定基準は以下に示す。結果を表６〜１０に示す。
【００６０】
〇：試験液は無色透明で異物を認めない。
△：試験液中に０．５ｍｍ以下の異物を認める。
×：試験液中に０．５ｍｍ以上の異物を認める。
【００６１】
（４）安全性試験
各実施例及び各比較例の医療用具（輸液セット）を用いて以下の安全性性試験を行った。結果を表６〜１０に示す。
【００６２】
（４−１）溶出物試験
「滅菌済輸液セット基準」（平成１０年１２月１１日  医薬発第１０７９号  厚生省医薬安全局長通知）に準拠し、溶出物試験を行った。
【００６３】
（４−２）細胞毒性試験
医療用具及び医療材料の基礎的な生物学的試験である「医療用具の製造（輸入）承認申請に必要な生物学的試験のガイドラインについて」（平成７年６月２７日  薬機第９９号通知）に準拠し、ＩＣ５０値を求め、細胞毒性強度とした。ＩＣ５０値が大きいほど細胞毒性が高いと判断できる。
【００６４】
○：ＩＣ５０値が５０％以上
×：ＩＣ５０値が５０％未満
【００６５】
（４−３）溶血性試験
医療用具及び医療材料の基礎的な生物学的試験である「医療用具の製造（輸入）承認申請に必要な生物学的試験のガイドラインについて」（平成７年６月２７日  薬機第９９号通知）に準拠し、溶血率を求め、溶血率が０．５％未満を適合と判定した。
【００６６】
（５）可塑剤溶出試験
各実施例及び各比較例の医療用具（輸液セット）に、サンデュミン２５０ｇを生理食塩水５００ｍｌに溶解させた試験液を１ｍｌ／分で滴下し、滴下直後の試験液中の可塑剤濃度を液体クロマトグラフ法によって求めた。結果を表６〜１０に示す。
【００６７】
（６）透明性
各実施例及び各比較例の医療用具（輸液セット）に生理食塩水を充填し、外観を以下の判定基準で判定した。結果を表６〜１０に示す。
【００６８】
〇：輸液セットが透明で生理食塩水の有無の確認が可能
△：輸液セットが白濁しているが、生理食塩水の有無の確認が可能
×：輸液セットが白濁し、生理食塩水の有無の確認が困難
【００６９】
【表６】
2006239026.tif 000008
【００７０】
【表７】
2006239026.tif 000009
【００７１】
【表８】
2006239026.tif 000010
【００７２】
【表９】
2006239026.tif 000011
【００７３】
【表１０】
2006239026.tif 000012
【図面の簡単な説明】
【００７４】
【図１】図１は、本発明に係る輸液セットの一例を示す平面図である。
【符号の説明】
【００７５】
１  輸液セット
２  びん針
３  点滴筒
４  流量調整器（クレンメ）
５  チューブ
６  ゴム管
７  コネクタ
【図１】
2006239026.tif 000013